특히 , 온도 가 50 ℃ 부근 까지 상승 한 경우 에 있 어서 의 내하 중 특성 을 향상 시키 기 위하 여 , JIS K 7244 - 4 에 의해 주파수 0 . 3 Hz 및 25 ℃ 에서 측정 된 저장 탄성 률 이 1000 ~ 4000 MPa 이 며 , 유리 를 양면 에 접착 시킨 적층 체 에 대하 여 25 ℃ 에서 측정 한 압축 전단 강도 가 5 ~ 80 MPa 인 , 태양 전지용 봉지 재 또는 합판 유리 용 중간막 을 사용 함 으로써 , 본 발명 의 과제 를 해결 한 것 이 다 .